(57)【特許請求の範囲】
【請求項１】
減少着火特性を有する喫煙品のための包装紙であって、当該包装紙は、
基礎浸透性を有する少なくとも一つの非処理部分及び
非誘導性浸透性減少物質、非誘導溶剤及び前記浸透性減少物質のための自己連結性粉砕材で処理された少なくとも一つの分離された部分を含んでなり；
前記喫煙品が、着火され自由に懸垂されているときは該喫煙品は、自由に燃焼しようとし、そして前記喫煙品が着火され着火可能な基体の上に置かれるときは該喫煙品は、自己消火するかまたは前記基体に着火しないような減少された着火特性を示す。
【請求項２】
前記自己連結性粉砕材が塩類であることを特徴とする請求項１に記載された包装紙。
【請求項３】
前記塩類は組成物を含んだリチウムであることを特徴とする請求項２に記載された包装紙。
【請求項４】
前記組成物を含んだリチウムは、燃焼時に前記非処理部分の灰の特性と前記少なくとも一つの分離された部分がほぼ同一になるような前記非誘導性溶剤組成物の浸透性減少物質の溶解を促進する量のリチウム・クロライドであることを特徴とする請求項３に記載された包装紙。
【請求項５】
前記溶剤は有機物であることを特徴とする請求項１に記載された包装紙。
【請求項６】
前記有機物溶剤はアミドであることを特徴とする請求項５に記載された包装紙。
【請求項７】
前記アミドはジメチルアセトアミド(ＤＭＡＣ)及びＮメチルピロリドン（ＮＭＰ）の中の少なくとも一つであることを特徴とする請求項６に記載された包装紙。
【請求項８】
前記溶剤組成物は有機性のものであることを特徴とする請求項４に記載された包装紙。
【請求項９】
前記有機性の溶剤組成物はアミドであることを特徴とする請求項８に記載された包装紙。
【請求項１０】
前記アミドはジメチルアセトアミド(ＤＭＡＣ)及びＮメチルピロリドン（ＮＭＰ）の中の少なくとも一つであることを特徴とする請求項９に記載された包装紙。
【請求項１１】
前記浸透性減少物質は細孔充填物であって、前記細孔は前記少なくとも一つの分離された部分の浸透性を減少させるために充填されることを特徴とする請求項１に記載された包装紙。
【請求項１２】
前記浸透性減少物質は薄膜形成物質であって、前記薄膜は前記少なくとも一つの分離された部分の浸透性を減少させるために充填されることを特徴とする請求項１に記載された包装紙。
【請求項１３】
前記浸透性減少物質はポリマーであることを特徴とする請求項１に記載された包装紙。
【請求項１４】
前記ポリマーはポリサッカライドであることを特徴とする請求項１３に記載された包装紙。
【請求項１５】
前記ポリサッカライドはスターチであることを特徴とする請求項１４に記載された包装紙。
【請求項１６】
前記ポリサッカライドはセルロースであることを特徴とする請求項１４に記載された包装紙。
【請求項１７】
前記ポリサッカライドはチトサンであることを特徴とする請求項１４に記載された包装紙。
【請求項１８】
前記ポリサッカライドはチキン質であることを特徴とする請求項１４に記載された包装紙。
【請求項１９】
前記ポリサッカライドはアルジナイトであることを特徴とする請求項１４に記載された包装紙。
【請求項２０】
前記少なくとも一つの分離された各部分は周囲の円周バンドを具備することを特徴とする請求項１に記載された包装紙。
【請求項２１】
前記の各円周バンドは前記包装紙の燃焼線の後から酸素による煙草燃焼部を燃焼させた燃え差しを取り除くために十分な幅を有することを特徴とする請求項２０に記載された包装紙。
【請求項２２】
前記格円周バンドは、少なくともほぼ３ミリメーターの幅を有することを特徴とする請求項２０に記載された包装紙。
【請求項２３】
前記少なくとも一つの分離された部分は、前記喫煙品の前記着火特性を減少させるに十分な空間で配置されている少なくとも二つの円周バンドを有することを特徴とする請求項１に記載された包装紙。
【請求項２４】
前記少なくとも二つのバンドは、ほぼ１／１０からほぼ１／１の間の幅を有して配置されていることを特徴とする請求項２３に記載された包装紙。
【請求項２５】
前記少なくとも二つの円周バンドは、ほぼ３ミリメーターからほぼ１０ミリメーターの間の幅を有することを特徴とする請求項２４に記載された包装紙。
【請求項２６】
前記少なくとも二つの円周バンド、ほぼ１０ミリメーターからほぼ３０ミリメーターの間の中央・対・中央の空間を有することを特徴とする請求項２４に記載された包装紙。
【請求項２７】
前記包装紙のボビンは従来商業的に利用可能な製造機械で使用できる特性を有することを特徴とする請求項１に記載された包装紙。
【請求項２８】
前記少なくとも一つの分離された部分は、前記少なくとも一つのベース部分と視覚的に実質的に同一であることを特徴とする請求項１に記載された包装紙。
【請求項２９】
前記処理される部分は、さらに充填材を含むことを特徴とする請求項１に記載された包装紙。
【請求項３０】
前記充填材は、粘土、タール、炭酸カルシウム、及び酸化チタニウムの中の少なくとも一つであることを特徴とする請求項２９に記載された包装紙。
【請求項３１】
減少着火特性を有する喫煙品のための包装紙であって、当該包装紙は、
基礎浸透性を有する繊維性紙、並びに
浸透性減少物質；溶剤；前記浸透性減少物質のための自己連結性粉砕材；燃焼率減速物質、及び燃焼率促進物質
を含む組成物で処理された繊維性紙の少なくとも一つの分離された部分を含んでなる。
【請求項３２】
減少着火特性を有する喫煙品のための包装紙であって、当該包装紙は、
基礎浸透性を有する繊維性紙、並びに
浸透性減少物質；燃焼率減速物質、及び燃焼率促進物質
を含む組成物で処理された繊維性紙の少なくとも一つの分離された部分を含んでなり、前記少なくとも一つの分離された部分が前記繊維性紙基礎浸透性よりも小さい浸透性を有する。
【発明の詳細な説明】
【技術分野】
【０００１】
本発明は、一般に、減少させた着火特性(ＩＰ)喫煙品を作成する喫煙品包装紙、とくに静的な状態及び減少ＩＰの下で自由燃焼できる喫煙品に関する。ある環境の下では、巻煙草は、それを横に置いたり、うっかり下になっている部分に接触すると、煙草が火の付き易い下の部分に着火することがある。それが下になっている部分に着火することを減少させる包装により整えられた巻煙草は、煙草からの着火を減少させるという望ましい効果をもつことになる。さらに巻煙草を同時に静的な状態で自由燃焼をさせて、及びＩＰ特性を減少させる包装紙により、消費者に受容されやすい一方で、燃焼しやすい下の部分に着火するという可能性を減少させることができる。
【背景技術】
【０００２】
巻煙草製造業者は、減少ＩＰと消費者の受容を有する煙草を作ることに凌ぎを削ってきたが、そのことがとくに包装紙の外観と静的状態での自由燃焼能力に貢献してきた。そのような煙草を提供できるような技術は特許文献にも見受けられる。減少ＩＰを有する巻煙草は商業的にも利用可能である。
【０００３】
減少ＩＰを有する喫煙品を整えるために考えられる製造業者の一要因として、現在使用されているプロセスや器具に変化はないかどうかという問題がある減少ＩＰ紙を整える方法では、従来の紙製造機械上に精密な用具を追加することが必要になる。セルロース繊維又は水の分子など水を利用したサスペンションが継続的に湿ったウェブを形成する角度で角度可動ノズルから噴出される。このアプローチでは、噴出ノズルの調整された角運動及びウェブに対して横方向の間隔のあるバンドを形成するためのほぼ毎分４００フィートの移動しているウェブが必要となる。上述の技術は、消費者の受容性、ＩＰ減少及び製造の容易さを制限する多くの欠点がある。この技術では、噴射ノズルシステム及び関連する懸濁液配分システム、圧力調整システム、及び角度材料配分システムを相対する紙製造機械と注意深く同調させるための手段を含む追加装置が必要になる。
【０００４】
整えられた巻煙草が消費者にあまり受容されない理由は、静的状態で巻煙草が自由に燃焼しにくくなり、灰の姿が惨めで、味も様々であることだ。
【０００５】
この技術を使って作られた包装紙により整えられた煙草の貧弱なＩＰ減少パフォーマンスは、浸透性減少懸濁液を均等層に配置することの困難、下に位置するウェブの浸透性を減少させる懸濁液の低効率性、及び噴霧された材料から噴出により生じる貧弱な再生産性を含む多数の要因により引き起こされると考えられている。
【０００６】
減少されたＩＰを有するとしている一つの商品は、静的状態において焼け滓のときに消える傾向があり、それを減少自由燃焼であるとしているところに特徴がある。該商品は消えた後の残りの好ましくない味になる。したがって巻煙草が減少したＩＰを有するとしても、減少自由燃焼特性が消費者の商品受容性を減らすことになる。
【０００７】
消費者の受容性に影響する他の要因は、好ましく整合のとれた包装紙の外観及び灰の特性を含む製品外観である。さらに喫煙品の組成が減少ＩＰを保持しつつ妥当な貯蔵寿命を維持することも重要である。
【０００８】
したがって減少ＩＰ及び十分な自由燃焼を有する新たな及び一層向上した包装紙及び喫煙品への需要が存在する。さらに、減少ＩＰ及び十分な自由燃焼を有する喫煙品を作るために利用できる包装紙作成の新たな及び一層向上した方法に対する需要も存在する。
【発明の開示】
【０００９】
本発明は減少したＩＰを有する喫煙品に関する。前記喫煙品は、下記を具備する：煙草柱及び半浸透性を有し及び前記喫煙品が着火端及び遠端を含むように前記煙草柱を囲む包装紙。この包装紙は下記を具備する：非処理部分及び溶剤、及び非誘導混合溶剤の一部が半浸透性を減少させる浸透性減少物資のための自己連結粉砕特性を有するために、燃焼している煙草燃焼柱の燃え差しが処理部分を前進するにつれて、前記喫煙品が表面に置かれた場合には自身で消えることを特徴とする少なくとも一つの成分を具備する当初非誘導溶剤に溶かされた浸透性減少物質を具備する組成で処理された少なくとも一つの分離された部分である。
【００１０】
それ自体で消失し、表面に着火しない巻煙草の特性は、消費者製品安全委員会により発行され及びアメリカ実験及び材料協会（ＡＳＴＭ）の国立標準及び技術研究所（ＮＩＳＴ）により開発された以下の文献に記されたようなＩＰテストにより測定することができる。以下参照：オーレミラー、Ｔ．Ｊ他「ソフト家具着火巻煙草特性計量テスト方法」2巻、１６６ページ。[及び以下を含む：煙草消失テスト、ページ１５３−１６０]１９９３年８月：注文番号ＰＢ９４−１０８６４４により米国消費者製品安全委員会、ワシントンＤＣ２０２０７から入手可能でここでも参照する。一つのＮＩＳＴ ＩＰテストである「コットンダックテスト」では、形成されたブロック上のセルロース繊維で組成されたテストアセンブリ上に燻らした巻煙草を置いて行われることを含む。様々なテストでは様々な重量及びポリエチレンシートで裏付けされた繊維が使用される。繊維が着火すればテストは失敗ということになる。もう一つのＮＩＳＴ ＩＰテストである「第１ペーパーテスト」では、層をなしたフィルター・ペーパー・シートで組成されたテストアセンブリの上に燻らした巻煙草を置いて行われる。様々なテスト形態では、３、１０及び１５の層のフィルター・ペーパー・シートが使われる。全ての煙草柱が費消される前に巻煙草自体が消えれば、テストは成功ということになる。
【００１１】
処理部分の組成には浸透性減少物資が含まれる。選択的に、処理部分の他のものは、フィルター、燃焼率遅延物質、燃焼率加速物資及び味向上物質が含まれる。
【００１２】
包装紙作成プロセスでは、浸透性減少物質の適量は、望ましい自由燃焼特性及び包装紙から作られる完成品に対するＩＰ減少を与えるように決められる。適用組成物の量及び濃度は、ウェブの吸収率、浸透性減少物質のポリマー特性、ウェブ水分含量、及び適用用具の操作条件を含む要因に依存する。
【００１３】
浸透性減少物質は細孔充填物、薄膜形成物質又はその組合せであることが可能である。前記浸透性減少物質はポリマーであって、好ましくはポリサッカライドである。考えられるポリサッカライドの中には、綿屑、木、紙、植物繊維、ファクテリアファイバー、再生セルロース、アモルフォスセルロース、及びクリスタリンセルロースを含むいずれかの原料からのセルロースである。前記セルロースは溶剤混合に拡散可能であって、好ましくは溶解可能である。他に考えられるポリサッカライドは、様々なアミローズの混交、アミポペクチン及びデクストリン、チトサン、チトサン派生物質、アルジナイト、アルジナイト派生物質及びこれらの組合せを含むスターチである。ポリサッカライドは好ましくは非誘導性である。
【００１４】
もう一つの実施態様では、前記処理された少なくとも一つの分離された部分は、製品本体の周囲の円周バンドである。バンドは喫煙品が表面に置かれたときに包装紙の炭線の後から酸素の燃焼煙草燃え差しのコールを取り除くのに十分な距離を有する。バンドの幅は典型的には少なくともほぼ３ミリメーターである。
【００１５】
もう一つの実施態様では、前記分離されて処理された部分には、喫煙製品のＩＰを減少させるのに十分な間隔をあけて少なくとも２つのバンドが設けられている。この場合、少なくとも二つのバンドは、好ましくは少なくともほぼ１０ミリメーターからほぼ３０ミリメーターの中央・対・中央の空間を有する。二つのバンドは少なくともほぼ３ミリメーターからほぼ１０ミリメーターの中央・対・中央の空間を有することも可能である。中央・対・中央の空間は好ましくはほぼ２５ミリメーターである。
【００１６】
前記分離されて処理された部分は、好ましくは、包装紙のボビンが商用利用可能喫煙品製造機で利用可能な厚さと特性を有する。また、前記分離されて処理された部分は、好ましくは非処理部分と視覚的にほぼ同一である。
【００１７】
本発明のさらに別の態様によれば、減少したＩＰを有する喫煙製品集団が提供される。この喫煙製品集団内の各喫煙製品は、煙草柱と、前記喫煙製品が着火端と遠端を含むように前記煙草柱を包囲する包装紙と、バンドの無い未処理部分とは実質的に異なる燃焼特性を有する、着火端と遠端との間に設けられた少なくとも一つのバンド部分、好ましくは少なくとも２つの間隔をあけて設けられたバンド部分とを含む。各喫煙製品の着火端からバンド領域の少なくとも一つまでの距離は、集団内で順次関連しているか、ランダムか、又は擬似ランダムのうちの一つであることができる。製品集団の例としては、喫煙製品のパッケージ及び喫煙製品のグラブサンプルなどがある。
【００１８】
一つの実施態様では、前記着火端から前記複数の喫煙品の前記集団内の各喫煙品の前記少なくとも一つのバンド部分までの距離は順次連関、ランダム及び擬似ランダムの少なくとも一つである。
【００１９】
一つの実施態様では、前記集団の着火特性は５０パーセントからほぼ１００パーセントの間である。
【００２０】
本発明また、減少ＩＰを有する喫煙品の包装紙作成、及び包装紙及び喫煙品を作る紙へ適用のための組成物作成の方法を提供する。
【００２１】
本発明を添付図面の実施態様を使った説明でよりよく理解可能である。
【発明を実施するための最良の形態】
【００２２】
とくに図１を参照して一般に説明するが、本発明の実施態様の説明は本発明をそれらに限定する目的はない。図１で明らかなように、喫煙品１０は包装紙１４に囲まれた煙草柱１２を含む。喫煙品１０は、オプションとして、包装紙１４に囲まれた煙草柱１２に隣接したフィルター部分１６を含む。
【００２３】
図２は修正巻煙草紙である包装紙１４についての図解を含む図１の喫煙品１０の展開図を表す。とくに包装紙１４は非処理部分２０と処理部分２２とを交互に含む。分離された部分２２は減少IP喫煙品１０を作るための包装紙１４と共に相互作用する物質の組成物を含むことができる。包装紙１４処理部分２２の物質の少なくとも一つは浸透性現象物質を含む。選択的に、処理部分の他の物資には、充填材、燃焼率遅延物質、燃焼率加速物資及び味向上物質が含まれる。これらの物質は互いに及び減少IP喫煙品１０を製造するために使用することのできる包装紙を作るための包装紙１４と相互作用する。
【００２４】
浸透性減少物質はポリマーであることも可能である。ポリマーは自然ポリマー、自然ポリマーの派生物、人工ポリマー、及びこれらの組成物のいずれか一つである。申請者はポリサッカライドは浸透性減少物質として適当であることを発見した。ポリサッカライドは、スターチ、セルロース、キトサン、キチン、アルギン酸塩又はこれらの任意の組み合わせの少なくとも一つであることができる。好ましくは、ポリサッカライドは非誘導性である。包装紙の浸透性を減少させるのに適当ないずれのポリサッカライドでも、浸透性減少物資として使用するのには適当である。
【００２５】
申請者はセルロースとスターチが浸透性減少物質として特に作用すると考える。申請者はセルロースが有機成分及び溶剤の一部がセルロースのための自己連結性粉砕材として機能するような少なくとも一つの成分を具備する溶剤に溶けているときに特に浸透性減少物質として有効に作用することを発見した。申請者はスターチ、セルロース、キトサン、キチン、アルギン酸塩、及びこれらの任意の組み合わせも、有機成分及び溶剤の一部がセルロースのための自己連結性粉砕材として機能するような少なくとも一つの成分を具備する非誘導性の溶剤に溶けているときに特に浸透性減少物質として有効に作用すると考える。
【００２６】
前記溶媒成分は、ディメチルアセトアミド（ＤＭＡＣ）及びＮ−メチルピロリドン（ＮＭＰ）の少なくとも一つを含有することができる。ディメチルアセトアミド（ＤＭＡＣ）には、Ｎ，Ｎ−ディメチルアセトアミド；酢酸、ディメチルアミド；ディメチルアセトアミド；アセトディメチルアミド；ディメチルアミドアセテート；及びアセチルディメチルアミンなどがある。Ｎ−メチルピロリドン（ＮＭＰ）には、メチルピロリドン；１−メチル−５−ピロリジノン；Ｎ−メチル−２−ピロリドン；１−メチル−２−ピロリドン；１−メチルピロリジノン；Ｎ−メチルピロリジノン及びＮ−メチル−２−ピロリジノンなどがある。
【００２７】
前記成分は、好ましくはリチウムを含む、さらに好ましくはリチウムクロライドを含む塩のような、自己連結性粉砕材である。
【００２８】
セルロースについての別の溶媒混合物は、最初に溶媒成分としての４−メチルモルホリンＮ−オキシドと、自己連結性粉砕材である少なくとも一つの成分としての水とを含むことができる。４−メチルモルホリンＮ−オキシドには、４−メチルモルホリンＮ−オキシド一水和物；ＮＭＯ一水和物；及びＮ−メチルモルホリン−Ｎ−オキシドなどがある。
【００２９】
本発明に従って包装紙にポリサッカライドを適用する実施態様は、下記に記述されたのとほぼ同様のリチウムクロライド（LiCl）を含むディメチルアセトアミド(DMAC)内のポリサッカライドを含む：米国特許番号４，３０２，２５２特許の名称「セルロースの溶剤システム」１９８１年１１月２４日発明者ターバック他；米国特許番号４，３５２，７７０特許の名称「形状セルロースの形成用プロセス」発明者ターバック他；マリア・テボジェヴィッチ他「セルロース及び派生物資に於けるメソフェイズ形成及び連鎖剛性。３．N,Nディメチルアセトアミドーリチウムクロライドに於けるセルロースの蓄積」マクロ分子１９８５年、１８，６４０−６４６；チャールズ  L.  マコーミック他「リチウムクロライド及びディメチルアセトアミドに於けるセルロースの溶解研究」マクロ分子1９８５年、１８，２３９４−２４０１：K.J.エドガー他「セルロース・アセトアセテートの合成及び特性」マクロ分子１９９５年、２８，４１２２−４１２８；ハセガワマコト他「可動プロセスとしてのリチウムクロライド及びN,Nディメチルアセトアミドを使用したセルロース及びチタンのサイズエグゼクーション・クロマトグラフィ」ジャーナル・オブ・クロノマトグラフィ１９９３年、６３５，３３４−３３７；レブ・ブロムバーグ「プロテイン及びポリマーの塩溶媒混和性」ジャーナル・オブ・フィジカルケミストリ１９９４年、９８，１０６２８−１０６３３；及びトーマス  J.  ハインツ「ポリグルカンの非従来型機能化」フリードリッヒ・シラー大学、イエナ、フンボルト通り１０、D−0774３  イエナ、ドイツ、発効日不明（http//www.chen-eng.nwu.edu/us-germany/abstracts/heinze_abs.pdf）これらのコピーは本申請と共に提出し、ここでも全体として参照する。
【００３０】
なんらかの科学理論及び説明に束縛されことを望まないが、申請者は浸透性減少物質は多数の仕方で包装紙と相互作用すると考える。一つには、浸透性減少物質は包装紙１４の細孔をブロックすることによって浸透性を減少させるための包装紙１４上の薄膜である。すなわち浸透性減少物質が包装紙１４に適用されたときに、前記薄膜は処理部分２２の細孔を通じてガスの動きをブロックする。
【００３１】
代替的に、前記浸透性減少物質は細孔充填物であって、前記細孔は包装紙１４の浸透性を減少させるために充填される。この方法では、分離されて処理された部分２２は包装紙１４の非処理部分２０より少ない浸透性又はガス浸透性を有する。
【００３２】
さらなる代替として、浸透性減少物質は包装紙14上に薄膜を形成し、及び分離された部分22が包装紙14の非処理部分2０のそれより小さいガス浸透性を有するように包装紙14の細孔を充填する。
【００３３】
分離された部分22の製造では、包装紙14が湿った又は乾いた又は半湿ったときに包装紙14に対して組成物を適用して作る。当業者には明らかなように、適用される組成物の量及び濃度は、ウェブの吸収性、浸透性減少物質のポリマー特性、ウェブ水分含量、及び適用器具の操作条件を含む要因に依存する。さらに当業者には明らかなように、組成物は、スプレー、ステンシル、オフセット、レタープレス、フレクソグラフィック、グラビア印刷、及び複数パス又は単独パスのプロセスを含む同様の方法など多数の方法により適用することができる。
【００３４】
好ましくは、分離された部分に影響を与える組成物は、形成されるバンド22がバンド紙から製品１０を作った後に煙草側１２を向くように素材紙の一つの側に適用される。代替的に、組成物は、紙の両側に適用されるか、または形成されるバンド22がバンド紙から製品１０を作った後に外側又は顧客側を向くように素材紙の一つの側に適用される。
減少したＩＰ喫煙製品は、好ましくはリール又はボビン、分離された部分２２と非処理部分２０を有する包装紙１４の長さを用いて製造する。巻煙草製造機においてバンド紙のボビンを用いることにより、減少したＩＰを有するバンド状喫煙製品集団が得られる。すなわち、この集団内の各喫煙製品は、煙草柱と、喫煙製品が着火端と遠端を有するようにした前記煙草柱を包囲している包装紙と、少なくとも一つのバンド部分、好ましくは少なくとも２つの間隔をあけて配置されたバンド部分とを含む。バンド部分は、着火端と遠端との間に設けられ、着火端から、各喫煙製品のバンド部分の少なくとも一つまでの距離は、集団内で順次連関しているか、ランダムか、又は擬似ランダムである。
申請者は、バンドの位置が順次連関しているか、ランダムか、又は擬似ランダムであることは、シガレット群全体が燃えやすいサブストレートに着火する傾向を小さくできる利点があると考える。全体として、ＩＰ試験では、喫煙製品を試験サブストレート上に置く前に燃焼する燃焼距離を、一定とする。実際の着火では、サブストレートと接触する前に、喫煙製品の着火端に対していずれの距離にも喫煙製品を燃焼することがある。したがって、バンドの位置が順次連関するものであるか、ランダムであるか、又は擬似ランダムであると、バンド付き製品群の個々の喫煙製品がサブストレートとの接触前に喫煙製品がランダムな距離を燃焼するときに、燃えやすいサブストレートに着火するのを防止することができる可能性が高くなる。あるいは、バンドを、喫煙製品１０の着火端に対して一定の距離のところに設けてもよい。本発明の好ましい態様によれば、バンドの位置が喫煙製品１０の着火端に対して順次連関しているか、ランダムか、又は擬似ランダムである減少したＩＰ製品の製造が提供される。
【００３５】
例示の各々では、標本巻煙草は「手作業バンド巻き」で整えられ、材料の周囲リングはアルミニウム印刷プレートを使って人手で喫煙品の本体の周りに適用された。アルミニウム印刷プレートは、アルミニウム金属のスラブから直線の溝を伴なって形成され、幅ほぼ７ミリメーター、長さ３０ミリメーターで、スラブの表面下で圧延される。バンド用組成物は、印刷プレートの溝を充填するために使われる。喫煙品はそれから手作業で周囲バンドが喫煙品本体の周りに形成されるように組成物充填溝を通して形成される。従ってほぼ７ミリメーターのバンドは、バンド２２が製品１０の外側又は消費者側になるように包装紙の一つの面にプリントされる。手作業によるバンドされた巻煙草は、製品の着火端に関して固定された位置にレジスターされた適用バンドを有するという特徴がある。
【００３６】
例示の各々では、従来のパルプ繊維巻煙草紙は、喫煙品の包装紙として使われる。巻煙草紙は、下記の特性を有する：１８ＣＵ（ＣＯＲＥＴＡユニット、立方センチ／ミニ／平方センチ１ｋＰａ測定圧力)浸透性、３０重量パーセント・カルシウム・カーボネイト充填材、０．８５重量パーセント・クエン酸塩、及び２５．５グラム／平方センチ基礎重量。
【００３７】
例１  セルロース／ＤＭＡＣ／リチウムクロライド組成は、非バンド喫煙品の本体周りの幅ほぼ７ミリメーターの周囲バンドを作るために使用される。周囲バンドは人手により適用され、喫煙品の着火端からほぼ１５ミリメーターに配置される。
【００３８】
【表１】
0003964791.tif 000002
【００３９】
非バンド喫煙品は従来の紙包装紙、ほぼ７２ミリメーターの煙草柱長さ、ほぼ２５ミリメーターのセルロースアセテート非空気飽和フィルター部分、及び巻煙草煙草ブレンドから作成される。巻煙草は従来の巻煙草製造機械上で作られる。
【００４０】
組成物１−１はほぼ２０．６０グラムのセルロース（シグマ-アンドリッチ、セントルイス、ＭＯ：カタログ番号Ｃ６６６３）を水に２時間浸して準備される。水はフィルトレーションにより取り除かれ、それから湿ったセルロースをほぼ１５０ミリメーターＤＭＡＣに浸す。３時間後溶剤はフィルトレーションにより取り除かれる。それから溶剤が湿ったセルロースがほぼ４０．４グラムのリチウムクロライドを含むほぼ４００平方ミリメーターのＤＭＡＣに加えられる。ほぼ２日間色がなくなるまで攪拌され、視覚的に単調な濃縮液で、ほぼ１０加重パーセント濃縮のものができる。
【００４１】
申請者は、セルロース／ＤＭＡＣ／リチウムクロライドの適用から作られたセルロース・バンド外観は包装紙の非処理部分とほとんど区別できないことを発見した。リチウムコロライドだけから組成されたバンド（組成物１−５、表１)はＩＰ減少には有効でないことも発見した。
【００４２】
申請者はまた、包装紙の燃え差し船は、バンドされた製品が喫煙されるにつれて、燃え差しがセルロース／ＤＭＡＣ／リチウムクロライド・バンド領域を横切るように幅が上昇することを確認した。申請者の考えでは、この燃え差し線の幅の上昇は処理部分にリチウムクロライドが存在しているためである。したがってバンドの好ましい組成は最低限のリチウムコロライドを含む。
【００４３】
表１のＩＰデータでは、セルロース/ＤＭＡＣ/リチウムクロライドとしてほぼ１０４マイクログラム(μｇ)乾燥セルロースがほぼ１００％有効で、ＩＰを減少させ、ほぼ７ミリメーター幅バンドを形成する。
【００４４】
例２  セルロース/ＤＭＡＣ/リチウムクロライド組成物（例１）は、非バンド喫煙品の本体周りに、ほぼ１０ミリメーター幅の周囲バンドを形成するために使用される。周囲バンドは印刷プレートの溝が１０ミリメーター幅であることを除き、前述のように人手バンドリングで適用される。バンドは喫煙品の着火端からほぼ１５ミリメーターに配置される。
【００４５】
【表２】
0003964791.tif 000003
【００４６】
非バンド喫煙品は従来の紙包装紙、ほぼ７２ミリメーターの煙草柱長さ、ほぼ２５ミリメーターのセルロースアセテート非空気飽和フィルター部分、及び巻煙草煙草ブレンドから作成される。巻煙草は従来の巻煙草製造機械上で作られる。
【００４７】
申請者は、セルロース／ＤＭＡＣ／リチウムクロライドの適用から作られたセルロース・バンド外観は包装紙の非処理部分とほとんど区別できないことを発見した。
【００４８】
表２のＩＰデータでは、セルロース/ＤＭＡＣ/リチウムクロライドとしてほぼ１１０マイクログラム(μｇ)乾燥セルロースがほぼ１００％有効で、ＩＰを減少させ、ほぼ７ミリメーター幅バンドを形成する。
【００４９】
例３  セルロース／ＤＭＡＣ／リチウムクロライド組成は、非バンド喫煙品の本体周りの幅ほぼ７ミリメーターの周囲バンドを作るために使用される。周囲バンドは人手により適用され、喫煙品の着火端からほぼ１５ミリメーターに配置される。
【００５０】
非バンド喫煙品は従来の紙包装紙、ほぼ７２ミリメーターの煙草柱長さ、ほぼ２５ミリメーターのセルロースアセテート非空気飽和フィルター部分、及び巻煙草煙草ブレンドから作成される。巻煙草は従来の巻煙草製造機械上で作られる。
【００５１】
組成物３−１はほぼ３９．７グラムのリチウムクロライドを攪拌及び加熱を使ってほぼ５５０ミリメーターＤＭＡＣに溶かす。リチウムクロライドが解けた後に、ほぼ２７．５グラムのセルロース（シグマ-アンドリッチ、セントルイス、ＭＯ：カタログ番号６６６３）をＤＭＡＣ/リチウムクロライド溶液に加えられる。混合液は室温でほぼ５日間冷却するために放置され、その後視覚的に調な濃縮液が生じる。
【００５２】
組成物３−１では処理された部分のセルロースの乾燥重量はほぼ２３０マイクログラムであるように８つの喫煙品がバンドされている。処理された製品のIPはNIST番号６綿ダックIPテストで測定され、１００％のパス率が出た。
【００５３】
例４  セルロース／NMP／リチウムクロライド組成は、非バンド喫煙品の本体周りの幅ほぼ７ミリメーターの周囲バンドを作るために使用される。周囲バンドは人手により適用され、喫煙品の着火端からほぼ２０ミリメーターに配置される。
【００５４】
非バンド喫煙品は従来の紙包装紙、ほぼ６３ミリメーターの煙草柱長さ、ほぼ２１ミリメーターのセルロースアセテート非空気飽和フィルター部分、及び巻煙草煙草ブレンドから作成される。巻煙草は従来の巻煙草製造機械上で作られる。
【００５５】
セルロース／NMP／リチウムクロライドは、ほぼ１０５．５グラムのマイクロクリスタライン・セルロース（アルドリッチ、ミルヲーキー、WI；カタログ番号３１，０６９−７）をほぼ７００ミリメーターNMPに加える。混合液はほぼ１７０度Cまで攪拌され、過熱されて、それから１５分間に渡りほぼ１10度Cまで冷却される。それからほぼ５２．４グラムのリチウムクロライドが加えられ、リチウムクロライドが解けるまでほ１１０度Cで保たれる。混合液は室温まで冷却される。一晩攪拌された後で、粘着性のある視覚的に単色な組成物が形成される。セルロース／NMP／リチウムクロライド組成物はほぼ１．４４グラムで組成物４−１になるためにほぼ３グラムのNMPと共に溶解している。
【００５６】
組成物４−１では処理された部分のセルロースの乾燥重量はほぼ１６０マイクログラムであるように８つの喫煙品がバンドされている。処理された製品のIPはNIST１０シート・フィルター・ペーパー・テストで測定され、ほぼ１００％のパス率が与えられる。
【００５７】
組成物４−１では処理された部分のセルロースの乾燥重量はほぼ１１６マイクログラムであるように８つの喫煙品がバンドされている。処理された製品のIPはNIST１０シート・フィルター・ペーパー・テストで測定され、ほぼ１００％のパス率が出た。
【００５８】
組成物４−１では処理された部分のセルロースの乾燥重量はほぼ１１２マイクログラムであるように８つの喫煙品がバンドされている。処理された製品の自由燃焼は巻煙草に着火し、ホールダー内に水平な燻し物に置かれることによって測定される。製品は柱又は燃えさしが表面に接触することなく静的にくすぶるようにされる。巻煙草がフィルター・エレメントまで燃えたときにはポジティブな自由燃焼結果とされる。８つ全ての処理された製品が自由燃焼とされた。
【００５９】
例５  スターチ／NMP組成は、非バンド喫煙品の本体周りの幅ほぼ７ミリメーターの周囲バンドを作るために使用される。周囲バンドは人手により適用され、喫煙品の着火端からほぼ２０ミリメーターに配置される。
【００６０】
非バンド喫煙品は従来の紙包装紙、ほぼ６３ミリメーターの煙草柱長さ、ほぼ２１ミリメーターのセルロースアセテート非空気飽和フィルター部分、及び巻煙草煙草ブレンドから作成される。巻煙草は従来の巻煙草製造機械上で作られる。
【００６１】
スターチ／NMP組成物は、ほぼ１６．９グラムのフロコート１４商標スターチ（ナショナルスターチ、バークレイ、CA）をほぼ１００ミリメーターNMPに混ぜて準備する。混合液はほぼ１１０度Cまで攪拌及び過熱されて、それからほぼ１時間で室温まで冷却される。冷却された後で、粘着性のある視覚的に単色な組成物が形成される。スターチ／NMP組成物はほぼ５グラムで組成物５−１になるためにほぼ５．１グラムのNMPと共に溶解している。
【００６２】
組成物５−１では処理された部分のスターチの乾燥重量はほぼ１．４マイクログラムであるように８つの喫煙品がバンドされている。組成物５−１は二重層バンドとして製品に適用され、すなわり第二の層は組成物５−１の適用される、乾いた層に事前に重ね印刷されている。処理された製品のIPはNIST１０シート・フィルター・ペーパー・テストで測定され、ほぼ１００％のパス率が出た。
【００６３】
例６  βチクロデクストリン／ＤＭＡＣ／リチウムクロライド組成は、非バンド喫煙品の本体周りの幅ほぼ７ミリメーターの周囲バンドを作るために使用される。周囲バンドは人手により適用され、喫煙品の着火端からほぼ１５ミリメーターに配置される。
【００６４】
非バンド喫煙品は従来の紙包装紙、ほぼ７２ミリメーターの煙草柱長さ、ほぼ２５ミリメーターのセルロースアセテート非空気飽和フィルター部分、及び巻煙草煙草ブレンドから作成される。巻煙草は従来の巻煙草製造機械上で作られる。
【００６５】
組成物６−１はほぼ５．３グラムのβチクロデクストリン（フルッカケミカル、ミルヲーキー、Ｗ１；カタログ番号２８７０７）ほぼ１０ミリメーターのＤＭＡＣ及びほぼ９．８重量パーセント・リチウムクロライドを含むほぼ４ミリメーターのＤＭＡＣに加えて準備する。βチクトデクストリンは焼く時間ほぼ１００度Ｃで攪拌及び加熱されることで溶解され、それから混合液は一晩寝かされる。組成物６−２は、ほぼ１ミリリッターの組成物６−１をほぼ５ミリリッターのＤＭＡＣを混ぜ合わせることで準備される。
【００６６】
組成物６−１では処理された部分のβチクロテクストリンの乾燥重量はほぼ２．３マイクログラムであるように８つの喫煙品がバンドされている。処理された製品のIPはNIST番号６綿ダックIPテストで測定され、１００％のパス率が出た。
【００６７】
組成物６−２では処理された部分のβチクロテクストリンの乾燥重量はほぼ４４０マイクログラムであるように８つの喫煙品がバンドされている。処理された製品のIPはNIST番号６綿ダックIPテストで測定され、１００％のパス率が出た。
【００６８】
例７  多様な浸透性減少媒体の有効性は、下記の特性をもつ従来のフラックス巻煙草紙を使って比較することができる：ほぼ３２CU浸透性、ほぼ２８重量パーセントのカルシウム・カーボナイト、ほぼ０．６０重量パーセントのクエン酸塩、及びほぼ２６．０ｇ／ｍ2基礎重量。
【００６９】
【表３】
0003964791.tif 000004
【００７０】
ほぼ20センチメーターの長さの紙が切り取られ、浸透性減少組成物が幅ほぼ２７．３ミリメーター、長さほぼ３２．５ミリメーターの領域に適用される。処理の後、切片はほぼ75度C、ほぼ６５％相対湿度で一晩保管される。処理された部分の浸透値は、フィルトローナPM-100浸透ユニット（１ｋＰａ測定圧力）で計測される。
【００７１】
組成物７−１は、ほぼ１６重量パーセントのスターチ（ナショナルスターチ、バークレイ、ＣＡ、製品番号５１，６４３７）及びほぼ８４重量パーセントの水を具備する。組成物７−１は、スターチ・パウダーを水に散布し、混合液をほぼ８７度Ｃでほぼ１５分間温めて準備される。組成物７−２はほぼ６．５重量パーセントエチルセルロース（フィッシャー・サイエンティフィック、フェアローン、ＮＪ：カタログ番号Ｅ−１５２）及びほぼ９３．５重量パーセントエチルアルコール溶液（９５体積パーセントエチルアルコール及び５重量パーセント水）を具備する。
【００７２】
組成物７−３は、ほぼ１１．９重量パーセントエチルセルロース（フィッシャー・サイエンチフィック、フェアローン、ＮＪ；カタログ番号Ｅ−１５２）及びほぼ８８．１重量パーセントのイソプロピルアセテートを具備する。組成物７−４は、ほぼ９．７重量パーセントのハイドロクシオウロピル・セルロース（アルドリッチ、ミルヲーキー、ＷＩ；カタログ番号４３，５００−７）及びほぼ９０．３重量パーセント脱イオン化水を具備する。組成物７−５は、ほぼ６．０重量パーセントのマイクロクリスタリン・セルロース（アルドリッチ、ミルヲーキー、ＷＩ；カタログ番号４３，５２４−４；ほぼ１５重量パーセントソヂウム・カーボキシルセルロースによりコーティングされているセルロース・パウダー）及びほぼ９４．０重量パーセントの脱イオン化水を具備する。
【００７３】
表３はセルロース／ＤＭＡＣ／リチウムクロライド、エチルセルロース、ハイドロクシプロピルセルロース、セルロース／水、及びスターチ／水組成物と共に別々に処理された紙の浸透値を示している。すべてのケースで、バンドしたソリューションの適用は非処理の紙に比べて相対的に浸透性の減少を生じた。とくにセルロース／ＤＭＡＣ／リチウムクロライドが非常に有効な浸透性減少物質であることを適用により思いがけず発見した。
【００７４】
低度の紙浸透性が減少ＩＰをもたらすメカニズムは、確実には知られていないが、おそらく燃えさしの酸素欠乏が原因であろう。巻煙草が接面層に置かれると、処理部分の低い浸透性が燃えさしに対する酸素の減少を引き起こし、それが引いては製品自身での鎮火を生じさせる。
【００７５】
セルロース／ＤＭＡＣ／リチウムクロライドは、減少ＩＰ製品を示すのに必要な（例１他で示すように）最小の量を説明する思いがけない有効な浸透性減少物質であることを示した。申請者は、自己連結破壊溶剤システムと組合わされた他のポリサッカライドも有効な浸透性減少特性を有すると考える。さらに、セルロース／ＤＭＡＣ／リチウムクロライド（及び同類）の有効な浸透性減少特性は、組成物を高速度での印刷作業を可能にするとともに、紙のような原材料の減少した浸透性の部分の有効な製造を可能にする。
【００７６】
例８  様々な浸透性減少媒体の有効性が喫煙品ＩＰ減少用に比較された、表４に挙られたような組成物が、非バンド喫煙品の本体周りの幅ほぼ７ミリメーターの周囲バンドを作るために使用される。周囲バンドは人手により適用され、喫煙品の着火端からほぼ１５ミリメーターに配置される。
【００７７】
【表４】
0003964791.tif 000005
【００７８】
非バンド喫煙品は従来の紙包装紙、ほぼ７２ミリメーターの煙草柱長さ、ほぼ２５ミリメーターのセルロースアセテート非空気飽和フィルター部分、及び巻煙草煙草ブレンドから作成される。巻煙草は従来の巻煙草製造機械上で作られる。
【００７９】
組成物８−１は、ほぼ５．１重量パーセントのマイクロクリスタリン・セルロース（アルドリッチ、ミルヲーキー、ＷＩ；カタログ番号４３，５２４−４）及びほぼ９４．９重量パーセント脱イオン化水の懸濁液を具備する。
【００８０】
組成物８−２は、ほぼ９．１０重量パーセントのマイクロクリスタリン・セルロース（アルドリッチ、ミルヲーキー、ＷＩ；カタログ番号４３，５２４―４）及びほぼ９０．９０重量パーセント脱イオン化水の懸濁液を具備する。
【００８１】
組成物７−４は、ほぼ１３．６重量パーセントのセルロース・プロピナーテ（アルドリッチ、ミルヲーキー、ＷＩ；カタログ番号４５，４９０−７）及びほぼ４３．２パーセントのイソプロピルアルコール、及びほぼ４３．２重量パーセント２−ブタンを具備する。
【００８２】
表４はセルロース／ＤＭＡＣ／リチウムクロライドが非常に有効な浸透性減少物質であることを適用により示している。自己連結破壊溶剤システムと組合わされた他のポリサッカライドも有効な浸透性減少特性を有すると考える。自己連結破壊溶剤システムと組合わされたセルロースは水に分子が懸濁されているセルロースよりも有効な浸透性減少特性を有する（組成物８−２）。さらに、セルロース／ＤＭＡＣ／リチウムクロライドは、セルロース派生セルロースプロピオーネに溶解可能な有機溶剤（組成物８−３）より効率的であることが分かった。申請者は、自己連結破壊溶剤システムと組合わされた他のポリサッカライドも有効な浸透性減少特性を有すると考える。
【００８３】
図７は、平方ミリメーター当たりほぼ０．３マイクログラムから平方ミリメーター当たりほぼ１．２マイクログラムのほぼ非誘導性セルロースをディメチルアセトアミド(ＤＭＡＣ)及び同類のリチウムクロライドを使って適用した喫煙品の分離された部分は、製品に減少ＩＰ特性を付与する可能性があることをグラフで示している。当業者には明らかなように、１００％有効なＩＰ減少を付与するために必要とされる量より多い原材料の適用でも１００％ＩＰ減少を付与することができる。
【００８４】
前述の説明を読んだ当業者には明らかなように、ある種の修正や改善策が可能である。たとえばセルロース／ＤＭＡＣ／リチウムクロライドなどの浸透性減少物質で紙を処理した後に、リチウムクロライドなどの塩類は、水の適用、及びぬぐい取り及び吸収の適用などと合せた水の適用など多様な公知の技術により紙内では減少又は再配分される可能性がある。申請者は、セルロース／ＤＭＡＣ／リチウムクロライド（及び同類）で処理された紙ののリチウムクロライドの減少は、減少ＩＰ喫煙者の製造業者にとり有益であると考える。修正や改善策の全てを記述することは簡潔な記載のために省略したが、それらも特許請求の範囲に含まれることに留意された。
【図面の簡単な説明】
【００８５】
【図１】本発明の実施態様にしたがった喫煙品の外観を表す。
【図２】図１の喫煙品の展開図を表す。
【図３】図１の喫煙品を作るために使用される包装紙のボビンの外観を表す。
【図４】図３に示されたボビンに累積された包装紙の図解を表す。
【図５Ａ】着火端から複数の喫煙品の集団内の各喫煙品の少なくとも一つのバンド部分までの距離は、前記集団内でランダムに連関されていることを特徴とする本発明の実施態様に従った喫煙品。
【図５Ｂ】着火端から前記複数の喫煙品の集団内の各喫煙品の少なくとも一つのバンド部分までの距離は、前記集団内で擬似ランダムに連関されていることを特徴とする本発明の実施態様に従った喫煙品。
【図５Ｃ】着火端から前記複数の喫煙品の集団内の各喫煙品の少なくとも一つのバンド部分までの距離は、前記集団内で順次連関されていることを特徴とする本発明の実施態様に従った喫煙品。
【図６】図１、図５A、図５B及び図５Cのいずれかの巻煙草の集団のパッケージの図を表す。
【図７】従来技術に比べた本発明の巻煙草の集団の着火特性を示す。
【図１】
0003964791.tif 000006
【図２】
0003964791.tif 000007
【図３】
0003964791.tif 000008
【図４】
0003964791.tif 000009
【図５Ａ】
0003964791.tif 000010
【図５Ｂ】
0003964791.tif 000011
【図５Ｃ】
0003964791.tif 000012
【図６】
0003964791.tif 000013
【図７】
0003964791.tif 000014